(57)【要約】【課題】流動性を確保しつつ、二酸化炭素の放出量を削減する。【解決手段】１０〜３０μｍのＤｖ９７を有する、又は、５３００ｃｍ２／ｇ以上、望ましくは５５００ｃｍ２／ｇ以上の表面積を有する、粒形であって、全体に占める分量の最低パーセント（％）が、１０〜３０μｍのＤｖ９７を有するものである場合は式（１）によって決定され、５３００ｃｍ２／ｇ以上の表面積を有するものである場合は式（２）によって決定される、ポートランド産のクリンカーと、2010540383.tif 000041Ｄｖ９７ｋはμｍ単位で表されるクリンカーのＤｖ９７を示し、2010540383.tif 000042ＢＳＳｋはｃｍ２／ｇ単位で表されるクリンカーの表面積を示し、      全体に占める分量の最低パーセント（％）が、１０〜３０μｍのＤｖ９７を有するクリンカーを混合させる場合は式（３）によって決定され、５３００ｃｍ２／ｇ以上の表面積を有するクリンカーを混合させる場合は式（４）によって決定される、スラグと、の集まりを備えており、2010540383.tif 000043Ｄｖ９７ｋはμｍ単位で表されるクリンカーのＤｖ９７を示し、ＢＳＳｓはｃｍ２／ｇ単位で表されるスラグの表面積を示し、2010540383.tif 000044ＢＳＳｋ及びＢＳＳｓはそれぞれｃｍ２／ｇ単位で表されるクリンカー及びスラグの表面積を示し、結合剤におけるクリンカーの分量が厳密に６０％未満となっている。【選択図】図１
2010540383.tif 000002
【特許請求の範囲】
【請求項１】
１０〜３０μｍのＤｖ９７を有する、又は、５３００ｃｍ２／ｇ以上、望ましくは５５００ｃｍ２／ｇ以上の表面積を有する、粒形であって、全体に占める分量の最低パーセント（％）が、１０〜３０μｍのＤｖ９７を有するものである場合は式（１）によって決定され、５３００ｃｍ２／ｇ以上の表面積を有するものである場合は式（２）によって決定される、ポートランド産のクリンカーと、
【数２８】
2010540383.tif 000032
Ｄｖ９７ｋはμｍ単位で表されるクリンカーのＤｖ９７を示し、
【数２９】
2010540383.tif 000033
ＢＳＳｋはｃｍ２／ｇ単位で表されるクリンカーの表面積を示し、
全体に占める分量の最低パーセント（％）が、１０〜３０μｍのＤｖ９７を有するクリンカーを混合させる場合は式（３）によって決定され、５３００ｃｍ２／ｇ以上の表面積を有するクリンカーを混合させる場合は式（４）によって決定される、スラグと、の集まりを備えており、
【数３０】
2010540383.tif 000034
Ｄｖ９７ｋはμｍ単位で表されるクリンカーのＤｖ９７を示し、ＢＳＳｓはｃｍ２／ｇ単位で表されるスラグの表面積を示し、
【数３１】
2010540383.tif 000035
ＢＳＳｋ及びＢＳＳｓはそれぞれｃｍ２／ｇ単位で表されるクリンカー及びスラグの表面積を示し、
結合剤におけるクリンカーの分量が厳密に６０％未満となっている乾燥結合剤。
【請求項２】
請求項１に記載の乾燥結合剤において、
２００μｍ以下のＤｖ９７を有する補足的な材料を更に備えている乾燥結合剤。
【請求項３】
請求項１又は２に記載の乾燥結合剤において、
可塑剤、望ましくはポリカルボキシル基タイプの可塑剤を、０．０５〜１．５％、望ましくは０．１〜０．８％備えている乾燥結合剤。
【請求項４】
請求項１から３のうちいずれか１つに記載の乾燥結合剤において、
促進剤、及び／又は、空気を含んだ薬剤、及び／又は、厚い薬剤、及び／又は、抑制剤、及び／又は、粘土を不活性化させる薬剤、及び／又は、可塑剤を備えている乾燥結合剤。
【請求項５】
体積比率で、少なくとも１０％の請求項１から４のうちいずれか１つに記載の乾燥結合剤と、
最高９０％の骨材と、を備えている乾燥結合剤の混合物。
【請求項６】
請求項５に記載の乾燥結合剤の混合物において、
上記骨材は、砂と砂利（砂利の量に対する砂の量が、１．５：１〜１：１．８、望ましくは１．２５：１〜１：１．４、さらに望ましくは１．２：１〜１：１．２）を備えている乾燥結合剤の混合物。
【請求項７】
１０体積％の請求項２から４のうちいずれか１つに記載の乾燥結合剤と、
最高９０体積％の骨材と、を備え、この体積％は乾燥状態の相対的な全体積に相当する、１４０から２２０Ｌ／ｍ３の有効水を有する湿式コンクリートの組成物。
【請求項８】
請求項７に記載の乾燥結合剤の混合物において、
上記骨材は、砂と砂利（砂利の量に対する砂の量が、１．５：１〜１：１．８、望ましくは１．２５：１〜１：１．４、さらに望ましくは１．２：１〜１：１．２）を備えている湿式コンクリートの組成物。
【請求項９】
請求項７又は８に記載の乾燥結合剤において、
有効な水量が１４０〜２００Ｌ／ｍ３、望ましくは１５０から１８０Ｌ／ｍ３である湿式コンクリートの組成物。
【請求項１０】
請求項７から９のうちいずれか１つに記載の組成物を対象とした硬質コンクリート。
【請求項１１】
請求項５又は６に記載の混合物に１４０〜２２０Ｌ／ｍ３の有効水を混ぜる工程、又は、請求項２から４のうちいずれか１つに記載の混合物に骨材と１４０〜２２０Ｌ／ｍ３の有効水と共に異なる補足的材料を混ぜる工程、又は、請求項１に記載の混合物に骨材と１４０〜２２０Ｌ／ｍ３の有効水と補足的材料と共に異なる補足的材料を混ぜる工程、を備える湿式コンクリートの組成物の生産方法。
【請求項１２】
１０〜３０μｍのＤｖ９７を有する、又は、５３００ｃｍ２／ｇ以上、望ましくは５５００ｃｍ２／ｇ以上の表面積を有する、粒形であって、最低容量ｋｇ／ｍ３が、１０〜３０μｍのＤｖ９７を有するものである場合は式（５）によって決定され、５３００ｃｍ２／ｇ以上の表面積を有するものである場合は式（６）によって決定される、ポートランド産のクリンカーと、
【数３２】
2010540383.tif 000036
Ｄｖ９７ｋはμｍ単位で表されるクリンカーのＤｖ９７を示し、ＷｅｆｆはＬ／ｍ３の単位で表される有効水の容量を示し、
【数３３】
2010540383.tif 000037
ＢＳＳｋはｃｍ２／ｇ単位で表されるクリンカーの表面積を示し、ＷｅｆｆはＬ／ｍ３の単位で表される有効水の容量を示し、
最低容量ｋｇ／ｍ３が、１０〜３０μｍのＤｖ９７を有するクリンカーを混合させる場合は式（７）によって決定され、５３００ｃｍ２／ｇ以上の表面積を有するクリンカーを混合させる場合は式（８）によって決定される、スラグと、
【数３４】
2010540383.tif 000038
Ｄｖ９７ｋはμｍ単位で表されるクリンカーのＤｖ９７を示し、ＢＳＳｓはｃｍ２／ｇ単位で表されるスラグの表面積を示し、ＷｅｆｆはＬ／ｍ３の単位で表される有効水の容量を示し、
【数３５】
2010540383.tif 000039
ＢＳＳｋ及びＢＳＳｓはそれぞれｃｍ２／ｇ単位で表されるクリンカー及びスラグの表面積を示し、ＷｅｆｆはＬ／ｍ３の単位で表される有効水の容量を示し、
硫酸カルシウムと、
２００μｍ以上のＤｖ９７を有し、する、又は、５３００ｃｍ２／ｇ以上、望ましくは５５００ｃｍ２／ｇ以上の表面積を有する、粒形であって、最低容量ｋｇ／ｍ３が式（９）によって決定される、補足的材料と、
【数３６】
2010540383.tif 000040
１５００〜２２００ｋｇ／ｍ３、望ましくは１７００〜２０００ｋｇ／ｍ３の骨材と、
可塑剤と、
促進剤、及び／又は、空気を含んだ薬剤、及び／又は、厚い薬剤、及び／又は、抑制剤、及び／又は、粘土を不活性化させる薬剤を選択的に混ぜ、
１４０〜２２０Ｌ／ｍ３の有効水と、を混ぜ、
湿式コンクリートにおけるクリンカーの分量が２００ｋｇ／ｍ３以下となっている湿式コンクリートの組成物の生産方法。
【請求項１３】
請求項１１又は１２に記載の湿式コンクリートの組成物の生産方法において、
有効な水量が１４０〜２００Ｌ／ｍ３、望ましくは１５０から１８０Ｌ／ｍ３である湿式コンクリートの組成物の生産方法。
【請求項１４】
請求項７から９のうちいずれか１つに記載の湿式コンクリートの組成物を鋳造する鋳造型湿式コンクリートの生産方法。
【請求項１５】
請求項７から９のうちいずれか１つに記載の湿式コンクリートの組成物、又は、請求項１４に記載の鋳造型湿式コンクリートの生産方法によって生産された鋳造型湿式コンクリートの組成物、を硬化させる方法。
【発明の詳細な説明】
【技術分野】
【０００１】
本発明は、低量のクリンカーを含有するコンクリート、この種のコンクリートの生産方法およびこの方法の実施に有用な組成物に関するものである。
【背景技術】
【０００２】
通常の建造コンクリート、特にＣ２５／３０タイプのコンクリート（即ち、規格ＥＮ２０６−１において規定されている、１６×３２ｃｍのシリンダで測定された代表的な２８日圧縮強度が最低２５ＭＰａであるもの）の分野において、コンクリート１ｍ３当たりのセメントの量は２６０〜３６０ｋｇが典型的である。さらに、現在のヨーロッパの規準では、通常の建造コンクリートはセメントの量を２６０ｋｇ／ｍ３未満にしなければならない。
【０００３】
現在のセメントの製造方法、および特にその本質的な成分であるクリンカーは、二酸化炭素を多く放出する原因となっている。実際、クリンカーの粒は次のように生産される。
【０００４】
ａ）未加工の材料（特に、石灰石および粘度）を挽くことによって、予熱され且つ除炭酸された未加工のあら粉が得られる。
【０００５】
ｂ）そして、そのあら粉を１４５０〜１５５０℃の温度で加熱またはクリンカーし、続いて急冷する。
【０００６】
これら２つの工程では、一方では除炭酸による直接的な産物として、他方では昇温するために行う加熱工程による燃焼の産物として、二酸化炭素が放出される。
【０００７】
６５％のクリンカー（クリンカー１トン当たり平均８５０ｋｇの二酸化炭素が放出されることを基本として）を含むＣ２５／３０コンクリートの生産に用いられる典型的な結合剤１トン当たり約５６０ｋｇの二酸化炭素が放出される。この二酸化炭素の放出量は、超高性能なコンクリートではさらに多くなる。
【発明の概要】
【発明が解決しようとする課題】
【０００８】
現在、セメントおよびコンクリートの組成物を生産する標準的な方法において多量に放出される二酸化炭素は重大な環境問題となっており、これからの状況によっては大きな経済的制裁を受けることになる。
【０００９】
したがって、建設産業で用いるという観点から、十分な物理的資産として、つまり現存する物理的資産と対等なものとして、二酸化炭素の放出量が減少するコンクリートを生産し得る方法が強く望まれている。詳細に言えば、規格ＥＮ２０６−１に適合されるには、コンクリートの典型的な圧縮強度は２８日後で２５ＭＰａ以上必要である。他方、コンクリートの平均的な圧縮強度は、規格ＥＮ１２３９０−２に応じて２０℃±２℃の温度と９５％以上の相対湿度を維持した状態で、規格ＥＮ１２３９０−３に応じた測定方法（円柱状の試料を用いて、２０℃、１６時間後の圧縮強度を測定）で、４ＭＰａ以上、望ましくは５ＭＰａ以上必要である。湿ったコンクリートの流動性は、十分なもの、即ち混合させて２時間後には容易に取り扱いできる低い粘性が望まれる。
【課題を解決するための手段】
【００１０】
本発明の狙いは、使用前に混合させる乾燥結合剤を提供することである。
【００１１】
この乾燥結合剤は、
１０〜３０μｍのＤｖ９７を有する、又は、５３００ｃｍ２／ｇ以上、望ましくは５５００ｃｍ２／ｇ以上の表面積を有する、粒形であって、全体に占める分量の最低パーセント（％）が、１０〜３０μｍのＤｖ９７を有するものである場合は式（１）によって決定され、５３００ｃｍ２／ｇ以上の表面積を有するものである場合は式（２）によって決定される、ポートランド産のクリンカーと、
【数１】
2010540383.tif 000003
Ｄｖ９７ｋはμｍ単位で表されるクリンカーのＤｖ９７を示し、
【数２】
2010540383.tif 000004
ＢＳＳｋはｃｍ２／ｇ単位で表されるクリンカーの表面積を示し、
全体に占める分量の最低パーセント（％）が、１０〜３０μｍのＤｖ９７を有するクリンカーを混合させる場合は式（３）によって決定され、５３００ｃｍ２／ｇ以上の表面積を有するクリンカーを混合させる場合は式（４）によって決定される、スラグと、の集まりを備えており、
【数３】
2010540383.tif 000005
Ｄｖ９７ｋはμｍ単位で表されるクリンカーのＤｖ９７を示し、ＢＳＳｓはｃｍ２／ｇ単位で表されるスラグの表面積を示し、
【数４】
2010540383.tif 000006
ＢＳＳｋ及びＢＳＳｓはそれぞれｃｍ２／ｇ単位で表されるクリンカー及びスラグの表面積を示し、結合剤におけるクリンカーの分量が厳密に６０％未満となっている。
【００１２】
式（１）及び式（３）における「lｎ」は自然対数を意味する。
【００１３】
実施例によれば、本発明の乾燥結合剤は、さらに、２００μｍ以下のＤｖ９７を有する補足的な材料を備えている。
【００１４】
実施例によれば、本発明の乾燥結合剤は、可塑剤、望ましくはポリカルボキシル基タイプの可塑剤を、０．０５〜１．５％、望ましくは０．１〜０．８％備えている。
【００１５】
本発明の乾燥結合剤の具体例として、クリンカーが、１０〜２０μｍのＤｖ９７を有する、又は、６５００ｃｍ２／ｇ以上、望ましくは８５００ｃｍ２／ｇ以上の表面積を有する、粒形であるものが挙げられる。
【００１６】
上記補足的な材料は、不活性の電荷（不活性物質）を構成している。
【００１７】
実施例によれば、本発明の乾燥結合剤として、飛散灰、石灰石の粉、か焼頁岩、メタ・カオリン、珪酸を含む充填剤、二酸化ケイ素粉、ポゾラン、スラグ又はクリンカー及びそれらの混合物から選択される。
【００１８】
実施例によれば、本発明の乾燥結合剤は、さらに、促進剤、及び／又は、空気を含んだ薬剤、及び／又は、厚い薬剤、及び／又は、抑制剤、及び／又は、粘土を不活性化させる薬剤、及び／又は、可塑剤。
【００１９】
本発明の乾燥結合剤の混合物は、体積比率で、少なくとも１０％の上述した乾燥結合剤と、最高９０％の骨材とを備えている。
【００２０】
本発明の乾燥結合剤の混合物の一実施例として、骨材は、砂と砂利（砂利の量に対する砂の量が、１．５：１〜１：１．８、望ましくは１．２５：１〜１：１．４、さらに望ましくは１．２：１〜１：１．２）を備えている。
【００２１】
また、本発明の湿式コンクリートの組成物は、１４０から２２０Ｌ／ｍ３の有効水を有する。この水は、１０体積％の上述した乾燥結合剤と、最高９０体積％の骨材を備え、この体積％は乾燥状態の相対的な全体積に相当する。
【００２２】
実施例によれば、本発明の湿式コンクリートの組成物として、骨材は、砂と砂利（砂利の量に対する砂の量が、１．５：１〜１：１．８、望ましくは１．２５：１〜１：１．４、さらに望ましくは１．２：１〜１：１．２）を備えている。
【００２３】
また、本発明の湿式コンクリートの組成物は、有効な水量が１４０〜２００Ｌ／ｍ３、望ましくは１５０から１８０Ｌ／ｍ３である（規格ＥＮ２０６−１のパラグラフ３．１．３０を参照）。
【００２４】
実施例によれば、本発明の湿式コンクリートの組成物は臨界コンクリート（threshold concrete）である。
【００２５】
実施例によれば、本発明の湿式コンクリートの組成物は、２０℃で１６時間後の平均圧縮強度が４ＭＰａより大きく、典型的な２８日圧縮強度が２５ＭＰａより大きい。
【００２６】
実施例によれば、本発明の湿式コンクリートの組成物は、規格ＡＳＴＭ Ｃ２３０のコーンを用いて、１分４５秒（内３０秒間は、５０Ｈｚ、振幅０．５ｍｍの振動が与えられる）後に、１８０〜２７０ｍｍ、望ましくは２１５〜２３５ｍｍまで広がる。
【００２７】
実施例によれば、本発明の湿式コンクリートの組成物は、エイブラムズ・コーン（又はスランプ容器）を用いたスランプ（広がり）が、０〜２５０ｍｍ、望ましくは１００〜２４０ｍｍである。
【００２８】
また、本発明によれば、上述した組成物を対象とした硬質コンクリートが提供される。
【００２９】
また、本発明は、以下の工程からなる湿式コンクリートの組成物の生産方法を提供する。その工程は、上述した混合物に１４０〜２２０Ｌ／ｍ３の有効水を混ぜる工程、又は、上述した混合物に骨材と１４０〜２２０Ｌ／ｍ３の有効水と共に異なる補足的材料を混ぜる工程、又は、上述した混合物に骨材と１４０〜２２０Ｌ／ｍ３の有効水と補足的材料と共に異なる補足的材料を混ぜる工程である。
【００３０】
本発明の異なる生産方法は、さらに硫酸カルシウムを混ぜる。
【００３１】
また、本発明は、以下の混合工程からなる湿式コンクリートの組成物の生産方法を提供する。
【００３２】
この混合工程は、
１０〜３０μｍのＤｖ９７を有する、又は、５３００ｃｍ２／ｇ以上、望ましくは５５００ｃｍ２／ｇ以上の表面積を有する、粒形であって、最低容量ｋｇ／ｍ３が、１０〜３０μｍのＤｖ９７を有するものである場合は式（５）によって決定され、５３００ｃｍ２／ｇ以上の表面積を有するものである場合は式（６）によって決定される、ポートランド産のクリンカーと、
【数５】
2010540383.tif 000007
Ｄｖ９７ｋはμｍ単位で表されるクリンカーのＤｖ９７を示し、ＷｅｆｆはＬ／ｍ３の単位で表される有効水の容量を示し、
【数６】
2010540383.tif 000008
ＢＳＳｋはｃｍ２／ｇ単位で表されるクリンカーの表面積を示し、ＷｅｆｆはＬ／ｍ３の単位で表される有効水の容量を示し、
最低容量ｋｇ／ｍ３が、１０〜３０μｍのＤｖ９７を有するクリンカーを混合させる場合は式（７）によって決定され、５３００ｃｍ２／ｇ以上の表面積を有するクリンカーを混合させる場合は式（８）によって決定される、スラグと、
【数７】
2010540383.tif 000009
Ｄｖ９７ｋはμｍ単位で表されるクリンカーのＤｖ９７を示し、ＢＳＳｓはｃｍ２／ｇ単位で表されるスラグの表面積を示し、ＷｅｆｆはＬ／ｍ３の単位で表される有効水の容量を示し、
【数８】
2010540383.tif 000010
ＢＳＳｋ及びＢＳＳｓはそれぞれｃｍ２／ｇ単位で表されるクリンカー及びスラグの表面積を示し、ＷｅｆｆはＬ／ｍ３の単位で表される有効水の容量を示し、
硫酸カルシウムと、
２００μｍ以上のＤｖ９７を有し、する、又は、５３００ｃｍ２／ｇ以上、望ましくは５５００ｃｍ２／ｇ以上の表面積を有する、粒形であって、最低容量ｋｇ／ｍ３が式（９）によって決定される、補足的材料と、
【数９】
2010540383.tif 000011
１５００〜２２００ｋｇ／ｍ３、望ましくは１７００〜２０００ｋｇ／ｍ３の骨材と、
可塑剤と、
促進剤、及び／又は、空気を含んだ薬剤、及び／又は、厚い薬剤、及び／又は、抑制剤、及び／又は、粘土を不活性化させる薬剤を選択的に混ぜ、
１４０〜２２０Ｌ／ｍ３の有効水と、を混ぜ、
湿式コンクリートにおけるクリンカーの分量が２００ｋｇ／ｍ３以下となっている。
【００３３】
式（５）及び式（７）における「lｎ」は自然対数を意味する。
【００３４】
実施例によれば、湿式コンクリートの組成物の生産方法として、クリンカー、及び／又は、スラグ、及び／又は、補足的材料は、上記の通り、混合させる前のものである。
【００３５】
実施例によれば、湿式コンクリートの組成物の生産方法として、有効な水量が１４０〜２００Ｌ／ｍ３、望ましくは１５０から１８０Ｌ／ｍ３である。
【００３６】
また、本発明は、上記湿式コンクリートの組成物を鋳造する鋳造型湿式コンクリートの生産方法を提供する。
【００３７】
また、本発明は、以下の処理を行った組成物を対象としたコンクリートの生産方法を提供する。その処理は、上記湿式コンクリートの組成物又は上記鋳造型湿式コンクリートの組成物を硬化させる処理である。
【発明の効果】
【００３８】
本発明によれば、周知のコンクリートではできなかった二酸化炭素の放出量削減の要求に応えることができる。実際、本発明に係るセメント（クリンカー）の量は、従来よりも少ない。さらに正確に言うと、二酸化炭素の放出量は標準Ｃ２５／３０タイプのコンクリートに比べて５０〜６０％のオーダーで減少する。その一方、本発明のコンクリートの機械的性質としては、２０℃で１６時間後の圧縮強度及び２８日圧縮強度は２５ＭＰａ以上で確保されている。さらに、本発明に係る湿式コンクリートの組成物の流動性は、標準コンクリートの組成物と同等に維持されている。さらに、本発明は、クリンカーの濃度が非常に低濃度であるにもかかわらず、クリンカーを標準濃度含んだものと同等の初期材齢の強度を保持することができる。
【００３９】
本発明に係るコンクリートによれば、次の効果を奏する。本発明に係る乾燥結合剤は、標準Ｃ２５／３０タイプのコンクリートに用いられる乾燥結合剤に比べて、７〜１０％安価になる。
【００４０】
本発明の特定の目的、効果及び実施例は、全てのパラメータの完全な最適化によって得ることができる。詳しくは、さまざまな材料（流動性のための水量を最小化させることを考慮に入れて）がパックされた粒子の最適化、混合トポロジー（即ち、セメント水和物（特に、通常のポートランド産のセメントよりも２〜５回多く使用した）の接着剤によって砂と骨材との付着空間の増加と均質性）の最適化、時間公式（即ち、短期の機械的強度を獲得するためのクリンカーの最低量の利用、さらに長期の機械的強度を獲得するためには他の結合材料の量が調節される）の調査、比較的低い水量（特に、低い多孔質）を有する材料の選択による全体水量の調整、この調整により圧縮強度を最大にすることができる、さまざまな混合物及び可塑剤（超可塑剤）の最適化、粒子の拡散及びパッキングを最適化することによって有効水の減少を最大にすることができる。
【図面の簡単な説明】
【００４１】
【図１】図１は、以下の実施例で用いたセメントの粘度分析側面図を示す。Ｘ軸は大きさμｍを示し、Ｙ軸は体積割合（パーセント）を示す。曲線１は「ＳＰＬＣ Ｄｖ９７＝１６μｍ」のセメントに対応し、曲線２は「ＣＥＭＩ 52.5 ＨＴＳ Ｌｅ Ｔｅｉｌ」のセメントに対応し、曲線３は「ＳＰＬＣ Ｄｖ９７＝１５μｍ」のセメントに対応する（実施例４を参照）。
【図２】図２は、以下の実施例で用いた石灰石の充填材の粘度分析側面図を示す。Ｘ軸は大きさμｍを示し、Ｙ軸は体積割合（パーセント）を示す。曲線１は「ＢＬ２００」の充填材に対応し、曲線２は「Ｃａｌｇａｒ ＦＶ」の充填材に対応し、曲線３は「Ｍｉｋｈａｒｔ １５」の充填材に対応し、曲線４は「Ｃａｌｇａｒ ４０」の充填材に対応する（実施例４を参照）。
【図３】図３は、以下の実施例で用いたスラグの粘度分析側面図を示す。Ｘ軸は大きさμｍを示し、Ｙ軸は体積割合（パーセント）を示す。曲線１は３２６０ｃｍ２／ｇの表面積を有する「industrially ground Fos/Mer」スラグに対応し、曲線２は９１５０ｃｍ２／ｇの表面積を有する同種のスラグに対応する（実施例４を参照）。
【図４】図４は、以下の実施例で用いた骨材の粘度分析側面図を示す。Ｘ軸は大きさμｍを示し、Ｙ軸は累積体積割合（パーセント）を示す。曲線１は「Honfleur 0/4R」の砂（アラビアの川砂）に対応し、曲線２は「Cassis 0/3.15」の砂（砕いた砂）に対応し、曲線３は「Cassis 6.3/10」の骨材（砕いた砂利）に対応し、曲線４は「St Bonnet 0/5R」の骨材（実施例４を参照）。
【発明を実施するための形態】
【００４２】
以下、本発明の詳細について説明するが、本発明は以下の態様に制限されるものではない。
【００４３】
《クリンカー》
本発明によるクリンカーは、規格ＥＮ１９７−１のパラグラフ5.2.1に規定されているポートランド産のものである。
【００４４】
本発明のポートランド産のクリンカーは、ポートランド産セメントから得られ、特にヨーロッパの規格ＥＮ１９７−１に規定されるセメントから得られる。例えば、ＣＥＭ Ｉ又はＣＥＭ II 52.5 Ｎ又はＲ又はＰＭ（海洋構造物、規格ＮＦ Ｐ １５−３１７）のセメント、又は、ＰＭＥＳセメント（海洋構造物、硫酸水、規格ＮＦ Ｐ １５−３１９）。このセメントはＨＲＩタイプ（高い初期強度を有する）のものでもいい。
【００４５】
特定のケースにおいて、特にＣＥＭ IIタイプ、ポートランド産セメントは純粋なクリンカーを含んでいない。ＣＥＭII タイプのポートランド産セメントは少なくとも１つの材料（スラグ、シリカ蒸気、ポゾラン（火山灰などの珪酸質セメント混合材）、飛散灰、か焼頁岩、石灰石・・・）を全体の最大３７％含んだクリンカーを有する。したがって、この種のセメントからクリンカーを得た場合は、スラグまたは上述した補足的材料（２００μｍ以下のＤｖ９０、望ましくは２００μｍ以下のＤｖ９７を有する材料）の何れかが付加材料として計上される。
【００４６】
このようなセメントは、本発明で要求する性質のクリンカーを供給するために挽かれ及び／又は切断（空気分類によって）される。即ち、規格ＥＮ１９６−６のパラグラフ４で規定しているように、１０〜３０μｍ（望ましくは１０〜２０μｍ）のＤｖ９７を有する、又は、５３００ｃｍ２／ｇ以上（望ましくは５５００ｃｍ２／ｇ以上）の表面積を有するクリンカーである。
【００４７】
本発明の変形例として、１０〜３０μｍのＤｖ９７を有し、且つ、５３００ｃｍ２／ｇ以上（望ましくは５５００ｃｍ２／ｇ以上）の表面積を有するクリンカーが挙げられる。
【００４８】
本発明の別の変形例として、１０〜３０μｍのＤｖ９７を有する、及び／又は、５３００ｃｍ２／ｇ以上（望ましくは５５００ｃｍ２／ｇ以上）の表面積を有するクリンカーが挙げられる。
【００４９】
本発明の別の変形例として、５３００ｃｍ２／ｇ以上（望ましくは５５００ｃｍ２／ｇ以上）の表面積を有するクリンカーが挙げられる。
【００５０】
さらに、本発明の別の変形例として、１０〜３０μｍのＤｖ９７を有するクリンカーが挙げられる。
【００５１】
本発明のクリンカーは、超純粋なクリンカーと言うことができる。セメントは、例えば、Horomillcの最終ミル、振り子、又は、ボールミル又はエアジェットミルが連結される垂直タイプの主要なグラインダを備えた研磨工場で挽かれる。これは、２回目、３回目の生産又は非常に高効率の空気入り精選機又は分級機を用いることができる。
【００５２】
意図は、クリンカーの寸法を小さくすることで、微粒子間の接着位置を最適配布することによってマトリックスの均質性を最大するためにセメント粒子の拡散距離を最大にすることである。
【００５３】
Ｄｖ９７（体積による）は、粒子サイズの分布の第９７のパーセント点に相当する。即ち、粒子の９７％はＤｖ９７よりも小さいサイズであり、３％はＤｖ９７よりも大きいサイズである。同様に、Ｄｖ９０は、粒子サイズの分布の第９０のパーセント点に相当する。即ち、粒子の９０％はＤｖ９０よりも小さいサイズであり、１０％はＤｖ９０よりも大きいサイズである。
【００５４】
通常、Ｄｖ９０、Ｄｖ９７及び他の同型のものは、ひとまとまりの粒子の集まりの粘度分析側面図に特徴がある。サイズが２００μｍ未満の粒子はレーザー粘度分析によって測定され、サイズが２００μｍより大きい粒子は篩にかけて測定される。
【００５５】
にもかかわらず、個々の粒子が集合する傾向がある場合、それらのサイズは電子顕微鏡によって測定する必要がある。レーザー解析粘度分析によって測定したサイズは、実際のサイズよりも重要であるとすれば、誤った解釈（かたまり、凝集）をしやすい。
【００５６】
可溶なアルカリを多く含むセメントを使用するのが望ましい。これは、例えばスラグ成分を活発化させる。
【００５７】
《スラグ》
本発明によるスラグは、規格ＥＮ１９７−１のパラグラフ5.2.2に規定されている溶鉱炉スラグであり、最低８０％のガラスを含み、表面積が２５００ｃｍ２／ｇの最小の細かさ（規格ＥＮ１９６−６に規定される標準方法で測定した表面積）で挽かれる。
【００５８】
本発明によるスラグは、単体で、又は、別のものと結合して用いることができる。当業者は、その反応性（即ち、混合後１日〜２８日までに圧縮強度を上昇させる能力）に応じて適当なスラグを選択する。この能力は、使用するスラグのタイプ及び特定の由来によって異なる。
【００５９】
《補足的材料》
補足的材料は、２００μｍ以下のＤｖ９０、望ましくは２００以上のＤｖ９７を有する材料である。
【００６０】
これらの材料は、マトリックスを埋めるために役立つ。即ち、より大きな材料間の隙間がこれらの材料によって満たされる。
【００６１】
補足的材料が結合材であるとみなしても、本発明によるコンクリートの最適化によって不活性（即ち、非結合材料（流体圧なしまたはポゾランの活性なし））となる補足的材料を選択することができる。
【００６２】
例えば、石灰石の粉、飛散灰、又は、それらの混合物が補足的材料として用いられる。また、か焼頁岩、メタ・カオリン、珪酸を含む充填材、シリカ粉、ポゾラン（規格ＥＮ１９７−１のパラグラフ5.2.3を参照）、スラグ、又は、本発明に係るクリンカーと異なるクリンカーも用いることができる。
【００６３】
《硫酸カルシウム》
本発明による硫酸カルシウムは、規格ＥＮ１９７−１のパラグラフ5.4で規定するように、結合剤を硫酸化させる如何なる材料であってもよい。
【００６４】
本発明の硫酸カルシウムは、ギプス、半水化物、無水石膏、又は、それらの混合物から選択される。硫酸カルシウムは、自然な状態で存在するか、工業処理の副産物としてでてくる。
【００６５】
本発明に係る硫酸カルシウムの量は、２０℃で２４時間後の圧縮強度を最適にするために従来の方法で調整される。望ましくは、本発明の硫酸カルシウムの量は、規格ＥＮ１９６−２のパラグラフ8に規定される方法によって決定され、混合物全体（クリンカー＋スラグ＋補足的材料＋硫酸カルシウム）に対する硫酸の割合が２．０〜３．５％である。
【００６６】
《水》
コンクリートは、異なるカテゴリーの水を含んでいる。先ず第一に、有効水は、骨材（クリンカー、スラグ及び補足的材料）の堅い骨格の粒子間に存在する内部水である。したがって、有効水は、水和のために必要な水であり、粘性を得ることができる。一方、コンクリートは、スラグや補足的材料の骨材の多孔性によって保持される水を有している。この水は、有効水としては考慮されない。それは、閉じ込められた水であるため、水和に寄与せず、粘性も得ることができない。全体の水は、混合物（混合した時）における全ての水である。
【００６７】
《混合前の乾燥結合剤》
この混合前の乾燥結合剤は、
１０〜３０μｍのＤｖ９７を有する、又は、５３００ｃｍ２／ｇ以上、望ましくは５５００ｃｍ２／ｇ以上の表面積を有する、粒形であって、全体に占める分量の最低パーセント（％）が、１０〜３０μｍのＤｖ９７を有するものである場合は式（１）によって決定され、５３００ｃｍ２／ｇ以上の表面積を有するものである場合は式（２）によって決定される、ポートランド産クリンカーと、
【数１０】
2010540383.tif 000012
式中、ＤＶ９７Ｋは単位がμｍである。
【数１１】
2010540383.tif 000013
式中、ＢＳＳＫは、単位がｃｍ２／ｇであって、クリンカのブレーンに特有の表層である。
【００６８】
スラグ、１０から３０μｍの範囲でＤＶ９７を有するクリンカの場合、体積パーセントでの最小量は式(３)によって決定される。または、５３００ｃｍ２／ｇ以上のブレーンに特有の表層を有するクリンカとの混合の場合、式(４)によって決定される。
【００６９】
【数１２】
2010540383.tif 000014
【００７０】
式中、ＤＶ９７Ｋの単位はμｍであって、クリンカのＤＶ９７である。
【００７１】
ＢＳＳＳは単位がｃｍ２／ｇであり、スラグのブレーンに特有の表層である。
【００７２】
【数１３】
2010540383.tif 000015
【００７３】
式中、ＢＳＳＫ及びＢＳＳＳは、それぞれ単位がｃｍ２／ｇであって、クリンカおよびスラグのブレーンに特有の表層である。
【００７４】
結合剤の混合物のクリンカの総量は、厳密に６０％未満である。
【００７５】
さらに、上記クリンカの体積パーセントでの最小量は、１０から３０μｍの範囲でＤＶ９７を有するクリンカの場合、式（１−１）によって決定される。または、５３００ｃｍ２／ｇ以上のブレーンに特有の表層を有するクリンカの式（２−１）によって決定される。
【００７６】
【数１４】
2010540383.tif 000016
【００７７】
式中、ＤＶ９７Ｋは単位はμｍで与えられる。
【００７８】
【数１５】
2010540383.tif 000017
【００７９】
式中、ＢＳＳＫは、単位がｃｍ２／ｇであり、クリンカのブレーンに特有の表層である。そして、スラグの体積パーセントでの最小量は、１０から３０μｍの範囲でＤＶ９７を有するクリンカの場合、式（３−１）によって決定される。または、５３００ｃｍ２／ｇ以上のブレーンに特有の表層を有するクリンカとの混合の場合、式（４−１）によって決定される。
【００８０】
【数１６】
2010540383.tif 000018
【００８１】
式中、ＤＶ９７Ｋは単位はμｍであり、クリンカのＤＶ９７である。
【００８２】
式中、ＢＳＳＳは、単位がｃｍ２／ｇであって、スラグのブレーンに特有の表層である。
【００８３】
【数１７】
2010540383.tif 000019
【００８４】
式中、ＢＳＳＫ及びＢＳＳＳは、単位がｃｍ２／ｇであって、それぞれ、クリンカ及びスラグのブレーンに特有の表層である。
【００８５】
両式、式（１−１）と式（３−１）において、ｌｎは自然対数である。
【００８６】
さらに、本発明による乾燥した結合剤の混合物は、２００μｍ以下のＤＶ９０を有する補助的な材料を備えている。
【００８７】
さらに、本発明による乾燥した結合剤の混合物は、硫酸カルシウムを備えている。
【００８８】
クリンカ、スラグ及び補助的な材料は、水と混合して使用される乾燥した結合剤の混合物を形成するため、上記の割合によってうまく結合させることができる。
【００８９】
本発明による以下の乾燥した結合剤の混合物は、特に好ましい。
【００９０】
クリンカ、スラグおよび石灰粉
クリンカ、スラグおよびフライアッシュ
さらに、これらの乾燥した結合剤の混合物に関して、混合の代表例が想定される。
アクセラレータ、および／または、そして、空気を巻き込んでいる薬品および／または厚くなっている薬品および／または抑制剤および／または粘土の不活性剤および／または可塑剤。特に、体積パーセントで０．０５％から１．５％、好ましくは０．１％から０．８％のポリカルボン酸塩の可塑剤。
【００９１】
粘土の不活性剤は、油圧結合剤の特性として備わる有害物質を、分子として減少または除去することが可能であることが認識されている。特に、国際特許出願公開第ＷＯ２００６／０３２７８５及び国際特許出願公開第ＷＯ２００６／０３２７８６に記載される粘土の不活性剤を使用することができる。
【００９２】
《骨材》
本発明の骨材の定義は、本発明の骨材の最大粒径が３２ｍｍ以上である場合は、規格ＸＰＰ１８−５４５に規定される。本発明の骨材は、砂（規格ＥＮ１２６２０のパラグラフ3.8に規定するように、最大粒子径が４ｍｍ未満）、及び／又は、砂利（規格ＥＮ１２６２０のパラグラフ3.9に規定するように、最大粒子径が４ｍｍより大きい）を含んでいる。
【００９３】
骨材は、自然に、石灰石、珪酸又はシリカ石灰石としてある。
【００９４】
砂及び砂利は、川にある、及び／又は、砕かれている。砕かれた砂は、川砂よりも形が整っている。砂の分野における語彙によれば、形が整っているとはサイズが６３μｍ未満（篩を通過する）の粒子である。
【００９５】
望ましくは、砂と骨材を含む粘度は１％未満である。高い粘度のコンクリートの作業性に影響を及ぼす。
【００９６】
望ましくは、砂利の量に対する砂の量が、１．５：１〜１：１．８、望ましくは１．２５：１〜１：１．４、さらに望ましくは１．２：１〜１：１．２、理想的には１：１に等しいか近い方がよい。
【００９７】
《混合後の乾燥結合剤》
骨材、クリンカー、スラグ、補足的材料、任意の混合物（薬品を可塑的にしている）混合された乾燥結合剤において結合されている。この種の乾燥結合剤は、上記で定義した乾燥結合剤を骨材に混合させるか、始めから異なる構成要素を直接混合することによってできる。
【００９８】
本発明の乾燥結合剤の混合物は、体積比率で、少なくとも１０％の上述した乾燥結合剤と、最高９０％の骨材とを備えている。
【００９９】
望ましくは、本発明の乾燥結合剤の混合物は、補足的材料を含んでいる。
【０１００】
望ましくは、本発明の乾燥結合剤の混合物は、さらに硫酸カルシウムを含んでいる。
【０１０１】
このような乾燥結合剤の混合物は、ドライ−レディミックスコンクリートとなり得て、水と容易に混ざる。
【０１０２】
本発明の乾燥結合剤の混合物は、別の形態として、体積比率で、少なくとも１０％の上述した乾燥結合剤と、最高９０％の砂利とを備えている。
【０１０３】
望ましくは、本発明の乾燥結合剤の混合物は、硫酸カルシウムを含んでいる。
【０１０４】
本発明の乾燥結合剤の混合物は、別の形態として、体積比率で、少なくとも１０％の上述した乾燥結合剤と、最高９０％の砂とを備えている。
【０１０５】
望ましくは、本発明の乾燥結合剤の混合物は、硫酸カルシウムを含んでいる。
【０１０６】
《コンクリート》
本発明に従う湿式のコンクリートは、新しいコンクリート（３．１．２節、ＥＮ２０６−１標準を参照）として認識されている。
【０１０７】
本発明による湿式のコンクリートは、混ぜて使用される。
【０１０８】
予め混合される乾燥した結合剤の体積として、他の補助材料中に少なくとも１０％、
混合物の体積は最大で９０％、
効果をもたらす水の量は１４０ｌ／ｍ３から２２０ｌ／ｍ３ である。
【０１０９】
その割合は、全体の乾燥時の体積比に対応している。
【０１１０】
さらに、本発明による湿式のコンクリートは、硫酸カルシウムが含まれている。
【０１１１】
湿式のコンクリートは、上記乾燥した混合物と効果的に作用する水（１４０ｌ／ｍ３から２２０ｌ／ｍ３ ）とを混ぜ合わせることによって、直接準備される。
【０１１２】
本発明によるコンクリートは、異なる成分を水と一緒に直接混ぜ合わせることによっても、準備される。本発明による湿式のコンクリートの組成物の準備は、以下の方法である。
【０１１３】
１０μｍから３０μｍのＤＶ９７を有する、または、５３００ｃｍ２／ｇ以上、好ましくは５５００ｃｍ２／ｇ以上のブレーンに特有の表層を有する粒子形状のポートランドのクリンカである。上記クリンカの最小量は、単位をｋｇ／ｍ３として、式（５）によって決定される。または、５３００ｃｍ２／ｇ以上のブレーンに特有の表層を有するクリンカの場合、式(６)によって決定される。
【０１１４】
【数１８】
2010540383.tif 000020
【０１１５】
式中、ＤＶ９７Ｋは単位はμｍであって、クリンカのＤＶ９７である。
【０１１６】
Ｗｅｆｆは単位はｌ／ｍ３であり、効果をもたらす水の量である。
【０１１７】
【数１９】
2010540383.tif 000021
【０１１８】
式中、ＢＳＳＫは、単位がｃｍ２／ｇであって、クリンカのブレーンに特有の表層である。
【０１１９】
Ｗｅｆｆは単位はｌ／ｍ３であって、効果をもたらす水の量である。
【０１２０】
スラグ、単位はｋｇ／ｍ３であり、１０から３０μｍの範囲でＤＶ９７を有するクリンカとの混合の場合式(７)によって決定される。または、５３００ｃｍ２／ｇ以上のブレーンに特有の表層を有するクリンカとの混合の場合、式(８)によって決定される。
【０１２１】
【数２０】
2010540383.tif 000022
【０１２２】
式中、ＤＶ９７Ｋは単位はμｍであり、クリンカのＤＶ９７である。
【０１２３】
式中、ＢＳＳＳは、単位がｃｍ２／ｇであって、スラグのブレーンに特有の表層である。
【０１２４】
Ｗｅｆｆは単位はｌ／ｍ３であり、効果をもたらす水の量である。
【０１２５】
【数２１】
2010540383.tif 000023
【０１２６】
式中、ＢＳＳＫ及びＢＳＳＳは、単位がｃｍ２／ｇであって、それぞれ、クリンカ及びスラグのブレーンに特有の表層である。
【０１２７】
Ｗｅｆｆは単位はｌ／ｍ３であり、効果をもたらす水の量である。
【０１２８】
硫酸カルシウム;
２００μｍ以下のＤＶ９０を有する補助的材料である。単位はｋｇ／ｍ３であり、その最小量は以下の式（９）によって決定される。
【０１２９】
【数２２】
2010540383.tif 000024
【０１３０】
１５００ｋｇ／ｍ３から２２００ｋｇ／ｍ３好ましくは、１７００ｋｇ／ｍ３から２０００ｋｇ／ｍ３
【０１３１】
可塑剤
任意にアクセラレータおよび／または空気を巻き込んでいる薬品および／または厚くなっている薬品および／または抑制剤および／または粘土をinertingしている薬品;
１４０ｌ／ｍ３から２２０ｌ／ｍ３の効果をもたらす水を含む。
【０１３２】
湿式のコンクリートのクリンカの総量は、２００ｋｇ／ｍ３以下である。
【０１３３】
単位ｋｇ／ｍ３は、生産されるコンクリートの１ｍ３あたりに使用される材料の質量として認識されている。
【０１３４】
さらに、上記クリンカの最小量は、単位をｋｇ／ｍ３として、１０から３０μｍの範囲でＤＶ９７を有するクリンカの式（５−１）によって決定される。または、５３００ｃｍ２／ｇ以上のブレーンに特有の表層を有するクリンカの式(６−１)によって決定される。
【０１３５】
【数２３】
2010540383.tif 000025
【０１３６】
式中、ＤＶ９７Ｋは単位はμｍであって、クリンカのＤＶ９７である。
【０１３７】
Ｗｅｆｆは単位はｌ／ｍ３であって、効果をもたらす水の量である。
【０１３８】
【数２４】
2010540383.tif 000026
【０１３９】
式中、ＢＳＳＫは、単位がｃｍ２／ｇであり、クリンカのブレーンに特有の表層である。
【０１４０】
Ｗｅｆｆは単位はｌ／ｍ３であり、効果をもたらす水の量である。
【０１４１】
そして、スラグの最小限の量は、単位をｋｇ／ｍ３として、１０から３０μｍの範囲でＤＶ９７を有するクリンカとの混合の場合、式（７−１）によって決定される。または、５３００ｃｍ２／ｇ以上のブレーンに特有の表層を有するクリンカとの混合の場合、式(８−１)によって決定される。
【０１４２】
【数２５】
2010540383.tif 000027
【０１４３】
式中、ＤＶ９７Ｋは単位はμｍであって、クリンカのＤＶ９７である。
【０１４４】
式中、ＢＳＳＳは、単位がｃｍ２／ｇであって、スラグのブレーンに特有の表層である。
【０１４５】
Ｗｅｆｆは単位はｌ／ｍ３であって、効果をもたらす水の量である。
【０１４６】
【数２６】
2010540383.tif 000028
【０１４７】
式中、ＢＳＳＫ及びＢＳＳＳは、単位がｃｍ２／ｇであって、それぞれ、クリンカ及びスラグのブレーンに特有の表層である。
【０１４８】
Ｗｅｆｆは単位はｌ／ｍ３であって、効果をもたらす水の量である。
【０１４９】
両式、式（５−１）と式（７−１）において、ｌｎは自然対数である。
【０１５０】
上記クリンカの使用量は、好ましくは１８０ｋｇ／ｍ３未満であり、更には１５０ｋｇ／ｍ３未満、更には１２０ｋｇ／ｍ３未満が好ましい。
【０１５１】
更に、補助的な材料の最小量は、単位をｋｇ／ｍ３として、式(９−１)によって決定される。
【０１５２】
【数２７】
2010540383.tif 000029
【０１５３】
湿式のコンクリートの準備方法の実施形態によると、効果をもたらす水の使用量は、１４０ｌ／ｍ３から２００ｌ／ｍ３の範囲である。
【０１５４】
望ましくは、骨材は、砂と砂利（砂利の量に対する砂の量が、１．５：１〜１：１．８、望ましくは１．２５：１〜１：１．４、さらに望ましくは１．２：１〜１：１．２）を備えている。
【０１５５】
通常、混じっている時間の間、混合は、コンクリートの混合設備の従来のミキサーを使用して、又は、直接ドラム・トラック・ミキサーにおいてされる。
【０１５６】
本発明の湿式コンクリートの組成物は、機械的性質（１６時間後及び２８日後の圧縮強度、及び、流動性）がＣ２５／３０型のものよりも少なくともよいか同等である。
【０１５７】
本発明によれば、２０℃で１６時間後の平均圧縮強度が４ＭＰａ以上（望ましくは、５ＭＰａ以上）となり、典型的な２８日圧縮強度が２５ＭＰａ以上（望ましくは、２８ＭＰａ以上）となる。
【０１５８】
本発明の湿式コンクリートによれば、エイブラムズ・コーン（又はスランプ容器）を用いたスランプ（広がり）が、０〜２５０ｍｍ、望ましくは１００〜２４０ｍｍである（１９９９年１２月の規格ＥＮ１２３５０−２で規定される方法で測定）。
【０１５９】
本発明の湿式コンクリートによれば、規格ＡＳＴＭ Ｃ２３０のコーンを用いて振動を与えて測定した結果、１分後に５０〜１４０ｍｍ、望ましくは８５〜１０５ｍｍまで広がる。
【０１６０】
また、本発明の湿式コンクリートによれば、規格ＡＳＴＭ Ｃ２３０のコーンを用いて振動を与えて測定した結果、１分後に１８０〜２７０ｍｍ、望ましくは２１５〜２３５ｍｍまで広がる。この測定結果は下記実施例６に記載。
【０１６１】
本発明のコンクリートは、Ｃ２５／３０型のコンクリートと同等の流動性を有する。
【０１６２】
望ましくは、本発明のコンクリートは臨界コンクリートである。臨界コンクリートは、その流れを誘発するために陽エネルギー（例えば、剪断力、振動又は衝撃）を必要とするコンクリートであると知られている。これに対し、非臨界コンクリートは、外部のエネルギーなしで自身が流れる。このように、エネルギー閾値以下（変形可能な弾力的な固体のような）で、エネルギー閾値以上（粘着性流体のような）で、本質的に動作する。
【０１６３】
本発明のコンクリートに用いるクリンカーの量は、Ｃ２５／３０型のものに用いるクリンカーの量よりも少ない。したがって、二酸化炭素の放出量を抑えることができる。９５ｋｇ／ｍ３の石灰石と２６０ｋｇ／ｍ３のセメントを有するＣ２５／３０型のものに比べて、本発明のコンクリートは、例えば１００〜１２０ｋｇ／ｍ３のクリンカーを有しており、これによって二酸化炭素の放出量が５０〜６０％のオーダーに抑えられる。
【０１６４】
本発明のコンクリートは、水和／硬化の後、通常の方法で鋳造され、このような構成要素を対象とするコンクリートが硬化される。
【０１６５】
《実施例》
以下に、本発明を制限するものではない実施例について説明する。
【０１６６】
＜実施例１：レーザー式粘度分析方法＞
異なる粉の粘度分析カーブは、マルヴァーンＭＳ２０００レーザー粘度分析機を用いて得られる。測定は、湿式の方法によって行われ、粒子のサイズが０．０２μｍ〜２ｍｍでなければならない。光源は、赤いヘリウムネオンレーザー（６３２ｎｍ）と青いダイオード（４６６ｎｍ）によって出力される。光モデルはフラウンホーファーのもので、算出マトリックスは多分散系のタイプである。
【０１６７】
超音波がない場合は、バックグラウンド・ノイズの測定は、２０００回転数／分のポンプ速度、８００回転数／分の攪拌器速度及び１０秒のためのノイズ測定で最初に行われる。レーザーの強度は少なくとも８０％同等でないと、バックグラウンド・ノイズの減少は得られない。でないと、レンズを掃除しなければならない。
【０１６８】
第１の測定は、以下のパラメータ（ポンプ速度２０００回転数／分、撹拌器速度８００回転数／分、超音波の欠如）が測定される。サンプルは１０〜２０％の遮蔽を有するために導かれる。遮蔽はエミッタ及び中心センサ（比濁計）との間に循環する懸濁剤によるレーザー信号の損傷と分かる。１００％の遮蔽は信号の完全な消滅と分かる。遮蔽は粒子の懸濁液及び固体の屈折率の集中具合である。遮蔽の安定した後、測定は、１０秒でセットされる侵入及び測定との間に行われる。測定の継続は３０秒である。得られた顕粒グラムにおいて粉の一部が塊になることは考慮しなければならない。
【０１６９】
第２の測定は、超音波によって行われる。ポンプ速度は１０００〜２５００回転数／分で動作し、超音波は１００％で発される。これらの状況は、３分間維持され、そして、最初のパラメータは回復する。１０秒の経過後、測定は３０秒間（３００００の画像が分析される）行われる。第２の測定値は、超音波分散によって非かたまりとなった粉に対応する。
【０１７０】
各測定値は、結果の安定性を検査するために、少なくとも２回繰り返される。装置は、粘度分析カーブが公知である標準サンプル（二酸化ケイ素）によって調整される。説明及び示した範囲において全ての測定値は超音波によって得られた値である。
【０１７１】
＜実施例２：表面積の測定方法＞
異なる粉の表面は以下のようにして測定される。粉の試料は、０．１〜０．２ｇで３０ｍ２／ｇ以上、０．３ｇで１０〜３０ｍ２／ｇ、１ｇで３〜１０ｍ２／ｇ、１．５ｇで２〜３ｍ２／ｇ、２ｇで１．５〜２ｍ２／ｇ、３ｇで１〜１．５ｍ２／ｇ。
【０１７２】
３ｍ３又は９ｍ３のセルはサンプルの量に応じて用いられる。測定電池アセンブリ（セル＋グラスゴッド）が量られる。そして、サンプルがセルに加えられる。製品は、セルの表面から１ｍｍ未満である。測定セルは、ガスを除去している装置に配置される。そして、サンプルはガスが除去される。ガスを除去するパラメータは、ポートランド産セメント、石膏、ポゾランのための３０分／４５℃である。スラグ、二酸化ケイ素蒸気、飛散灰、アルミニウムのセメント、石灰石のための３時間／２００℃である。制御アルミナのための４時間／３００℃である。セルは、ガスを除去した後、ストッパーで急速に閉じられる。そして、アセンブリが量られ、結果が強調される。サンプルの質量は、セルの質量をガスを除去したサンプルの質量から減算することで得られる。
【０１７３】
サンプルの分析は、測定装置に配置した後に行われる。アナライザはベックマン・クールターＳＡ３１００である。測定値は、温度（液体窒素の温度）によって窒素の吸着に基づく。装置は、吸着質が飽和した蒸気圧及び吸着質の量が射出されるサンプルセルの規準圧力を測定する。これらの測定値の結果として生じるカーブは吸着等温線である。
【０１７４】
ＢＥＴ面は実験的なカーブから線形後退によってソフトウエアで測定される。２１．４ｍ２／ｇの表層を有する二酸化ケイ素上の１０の測定値から得られる標準偏差は０．０７である。０．９ｍ２／ｇの表層を有するセメント上の１０の測定値から得られる標準偏差は０．０２である。
【０１７５】
ブライン表面：これは、規格ＥＮ１９６−６のパラグラフ4で決定される。
【０１７６】
＜実施例３：原料＞
以下の材料が用いられる。
【０１７７】
セメント：ＣＰＡ  ＣＥＭ  Ｉ５２．５セメントが用いられる。２つの方法は、それを作るために用いられる。
【０１７８】
選択はアルペン・ホソカワＡＦＧ１００セパレータを用いて行われる。これはセメントの質を上げる方法である（ＳＰＬＣ  Ｄｖ９７＝１６μｍセメント、１３０００回転／分、４２．９５％の材料回収率）。
【０１７９】
Micronisationは、アルペン・ホソカワＡＦＧ２００対向エアジェット工場を用いて行われる。タービン（184）の回転数は１５μｍのＤｖ９７を得るためにセットされる。この顕粒されたセメントはＳＰＬＣ  Ｄｖ９７＝１５μｍが参照される。
【０１８０】
これら２つの粘度分析側面図は図１に示される。このセメントは、９５％のクリンカー、２％の石灰石、３％の充填材とで混合される。このように、セメントは少なくとも９０％のクリンカーからなる。Ｌｅ  Ｔｅｉｌから得られるＨＴＳ  ＣＥＭ  Ｉ５２．５ＰＭＥＳセメントは参照コンクリート（Ｃ２５／３０型）のために用いられる。
【０１８１】
スラグはFos sur Merからできる。それは工業的に挽かれる。２つは３２６０ｃｍ２／ｇと３５００ｃｍ２／ｇ。３２６０ｃｍ２／ｇのサンプルスラグは、アルペン・ホソカワＡＦＧ２００エアジェット工場で９１５０ｃｍ２／ｇのスラグに顕粒される。
【０１８２】
３２６０ｃｍ２／ｇのスラグのと９１５０ｃｍ２／ｇのスラグの粘度分析側面図は図３に示す。
【０１８３】
補足的材料は以下に示すように石灰石の充填材である。
【０１８４】
０．９９ｍ２／ｇの表層を有するCalgar４０とメチレンブルー値は規格ＮＦＥＮ９３３−９に規定するＭＢＦ０．６ｇ／１００ｇに従う。
【０１８５】
１．２ｍ２／ｇの表層を有するMikhart１５とメチレンブルー値は規格ＮＦＥＮ９３３−９に規定するＭＢＦ０．２７ｇ／１００ｇに従う。
【０１８６】
０．８６ｍ２／ｇの表層を有するBL２００とメチレンブルー値は規格ＮＦＥＮ９３３−９に規定するＭＢＦ０．３ｇ／１００ｇに従う。
【０１８７】
１．０８ｍ２／ｇの表層を有するCalgarＦＶ（ＳＡ）とメチレンブルー値は規格ＮＦＥＮ９３３−９に規定するＭＢＦ０．３ｇ／１００ｇに従う。
【０１８８】
これらの粘度分析側面図は、図２に示す。
【０１８９】
使用する混合物は以下のとおりである。
【０１９０】
超可塑剤：ChrysoのOptima203のポリカルボン酸塩タイプである。
【０１９１】
可塑剤：ChrysoのChrysoplast209のリグノスルホン酸塩タイプである。
【０１９２】
超可塑剤：ChrysoのPremia180のポリカルボン酸塩タイプである。
【０１９３】
可塑剤：ChrysoのOptima100のポリホスホン酸塩タイプである。
【０１９４】
可塑剤：ChrysoのOmega101のポリカルボン酸塩タイプである。
【０１９５】
消泡剤：ＴＢＰのTributyphosphateベースである。
【０１９６】
使用する混合物は以下のとおりである。
【０１９７】
カシス・サンド０／３．１５（砕いた砂）
Honfleurサンド０／４Ｒ（沖積川砂）
セントボンネットサンド０／５Ｒ（沖積川砂）
カシス骨材６．３／１０（砕いた砂利）
これらの粘度分析側面図は図４に示す。
【０１９８】
＜実施例４：コンクリートの配合＞
以下には、Ｃ２５／３０の配合いを除く、本発明に係るコンクリートの調合の配合比を示す。用いられる材料は、上述した例３と同様である。各材料に対応する数字は、１ｍ３あたりのコンクリートに調合して用いられる重量（キログラム）である。
【０１９９】
＜配合  Ｇ３−１＞
カシス骨材63./10                                ９４１．５
オンフルール砂0/4R                              ９４１．５
選択的ＳＰＬＣセメント  dv97=16μm              １００
ＢＬ２００充填材                                ２１８．８
スラグ（3500cm2/g）                             ６０
最適２０３混合材                                ２．３
全水量                                          １６４．２
有効水量                                        １４２
【０２００】
＜配合  Ｇ３−２＞
カシス骨材63./10                                ９４１．５
カシス砂0/3.15                                  ９４１．５
選択的ＳＰＬＣセメント  dv97=16μm              １００
ＢＬ２００充填材                                ９３．８
スラグ（3500cm2/g）                             ６０
最適２０３混合材                                ２．３
全水量                                          １６４．２
有効水量                                        １４５
【０２０１】
Ｇ３−１の配合と比較して、Ｇ３−２の配合では、充填材の量が少なくなっている。なぜなら、Ｇ３−２で用いられる砂（川の砂ではなく、破砕された砂）は、補完的な材質の破片を含有した十分な量の微粉を含んでいるからである。
【０２０２】
＜配合  Ｇ３−３＞
カシス骨材63./10                              ９４１．５
オンフルール砂0/4R                            ９４１．５
選択的ＳＰＬＣセメント  dv97=16μm            １００
Calgar ＦＶ充填材                             ２１８．８
スラグ（3500cm2/g）                           ６０
最適２０３混合材                              ２．５
全水量                                        １６４
有効水量                                      １４２
【０２０３】
＜配合  Ｇ３−４＞
カシス骨材63./10                              ９４１．５
オンフルール砂0/4R                            ９４１．５
選択的ＳＰＬＣセメント  dv97=16μm            １００
Calgar ４０充填材                             ２１７．９
スラグ（3500cm2/g）                           ６０
最適２０３混合材                              ３
全水量                                        １６３．６
有効水量                                      １４２
【０２０４】
＜配合  Ｇ３−５＞
カシス骨材63./10                                ９２０
St Bonnet 0/5R砂                                ９２０
微粉（マイクロ）ＳＰＬＣセメント  dv97=15μm   １００
ＢＬ２００充填材（3260cm2/g）                  ８０
オメガ１０１混合材                             ０．８６
ＴＢＰ混合剤                                   ０．０３
全水量                                         １８４．１
有効水量                                       １６１
【０２０５】
＜配合  Ｇ４−４＞
カシス骨材63./10                               ９２０
St Bonnet 0/5R砂                               ９２０
微粉（マイクロ）ＳＰＬＣセメント  dv97=15μm   １２０
ＢＬ２００充填材                               １８１
スラグ（9150cm2/g）                            ４０
オメガ１０１混合材                             １．０７
ＴＢＰ混合剤                                   ０．０３
全水量                                         １８４．１
有効水量                                       １６１
【０２０６】
＜配合  Ｃ２５／３０（参考）＞
カシス骨材63./10                                ９２０
オンフルール砂0/4R                              ９００
Le teil 産  ＣＥＭＩ５２．５Ｎ  ＨＴＳセメント  ２５７
ＢＬ２００充填材                                １８１
ＣＨＲＹＳＯＰＡＳＴ  ２０９混合材              ０．５４
全水量                                          １８９
有効水量                                        １７３
【０２０７】
＜実施例５：本発明に係るコンクリートの性能＞
本発明に係るコンクリートの性能について、以下のような点を評価した。
【０２０８】
ＥＮ１２３９０−２基準に基づき２０±２℃、相対湿度９５％以上の条件下で、円柱状の試料について、ＥＮ１２３９０−３基準によって耐圧強度を求めた。各試料の平均的な耐圧強度を下記の表に示す。下記の表から明らかなように、１６時間では、４ＭＰａ以上の耐圧強度であり、２８時間では、２５ＭＰａ以上（概ね３０ＭＰa近く）の耐圧強度であった。
【０２０９】
【表１】
2010540383.tif 000030
最高28日間、直径７０ｍｍのシリンダで測定された平均圧縮強度(単位はＭｐａ)
【０２１０】
規格ＡＳＴＭ  Ｃ２３０に規定されたＡＳＴＭコーンが用いられる。このコーンは、
電子顕微鏡ＳＩＮＥＸ  ＴＳ１００の正方形テーブル６００ｍｍ×６００ｍｍ（５０Ｈｚ、振幅０．５ｍｍの振動が与えられる）にセットされ振動が作用される。測定値は、３方向に広がったうち５ｍｍに最も近いものが記録される。
【０２１１】
２リットルの乾燥混合物は、タンクに導かれ、低速で３０秒間混合される。そして、ミキサーが停止する。水及び液体混合物の総量が導かれる。混合は低速で２分間行われる。即ち、水との接触から２分経過すると、コーンは満たされ、それから持ち上げられる。
【０２１２】
Ｔ＝３分、静的広がりは１分後に測定される。
【０２１３】
Ｔ＝３分１５秒、振動（５０Ｈｚ、振幅０．５ｍｍ）が３０秒間行われる。
【０２１４】
Ｔ＝３分４５秒、振動による広がりが測定される。
【０２１５】
コンクリートは、回収されて、乾燥することを回避するために、ビニール袋に閉じ込められる。各サンプリングの前にペーストはわずかに煽動される。
【０２１６】
Ｔ＝１０分、コーンが満たされ持ち上げられる。
【０２１７】
Ｔ＝１１分、静的広がりは１分後に測定される。
【０２１８】
Ｔ＝１１分１５秒、振動（５０Ｈｚ、振幅０．５ｍｍ）が３０秒間行われる。
【０２１９】
Ｔ＝１１分４５秒、振動による広がりが測定される。
【０２２０】
結果は、表２に示す。本発明のコンクリートはＣ２５／３０型のものと同等の流動性を有することが分かる。振動によって得られる結果が異なるが、これは流体閾値挙動（Ｃ２５／３０型のコンクリートのように）を強調する。
【０２２１】
【表２】
2010540383.tif 000031
流動性能（スプレッドの単位はｍｍ）
【図１】
2010540383.tif 000045
【図２】
2010540383.tif 000046
【図３】
2010540383.tif 000047
【図４】
2010540383.tif 000048
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
１０〜３０μｍのＤｖ９７を有する、又は、５３００ｃｍ２／ｇ以上、望ましくは５５００ｃｍ２／ｇ以上の表面積を有する、粒形であって、最低容量ｋｇ／ｍ３が、１０〜３０μｍのＤｖ９７を有するものである場合は式（５）によって決定され、５３００ｃｍ２／ｇ以上の表面積を有するものである場合は式（６）によって決定される、ポートランド産のクリンカーと、
【数４０】
2010540383.tif 000049
Ｄｖ９７ｋはμｍ単位で表されるクリンカーのＤｖ９７を示し、ＷｅｆｆはＬ／ｍ３の単位で表される有効水の容量を示し、
【数４１】
2010540383.tif 000050
ＢＳＳｋはｃｍ２／ｇ単位で表されるクリンカーの表面積を示し、ＷｅｆｆはＬ／ｍ３の単位で表される有効水の容量を示し、
最低容量ｋｇ／ｍ３が、１０〜３０μｍのＤｖ９７を有するクリンカーを混合させる場合は式（７）によって決定され、５３００ｃｍ２／ｇ以上の表面積を有するクリンカーを混合させる場合は式（８）によって決定される、スラグと、
【数４２】
2010540383.tif 000051
Ｄｖ９７ｋはμｍ単位で表されるクリンカーのＤｖ９７を示し、ＢＳＳｓはｃｍ２／ｇ単位で表されるスラグの表面積を示し、ＷｅｆｆはＬ／ｍ３の単位で表される有効水の容量を示し、
【数４３】
2010540383.tif 000052
ＢＳＳｋ及びＢＳＳｓはそれぞれｃｍ２／ｇ単位で表されるクリンカー及びスラグの表面積を示し、ＷｅｆｆはＬ／ｍ３の単位で表される有効水の容量を示し、
硫酸カルシウムと、
２００μｍ以上のＤｖ９７を有し、する、又は、５３００ｃｍ２／ｇ以上、望ましくは５５００ｃｍ２／ｇ以上の表面積を有する、粒形であって、最低容量ｋｇ／ｍ３が式（９）によって決定される、補足的材料と、
【数４４】
2010540383.tif 000053
１５００〜２２００ｋｇ／ｍ３、望ましくは１７００〜２０００ｋｇ／ｍ３の骨材と、
可塑剤と、
促進剤、及び／又は、空気を含んだ薬剤、及び／又は、厚い薬剤、及び／又は、抑制剤、及び／又は、粘土を不活性化させる薬剤を選択的に混ぜ、
１４０〜２２０Ｌ／ｍ３の有効水と、を混ぜ、
湿式コンクリートにおけるクリンカーの分量が２００ｋｇ／ｍ３以下となっている湿式コンクリートの組成物の生産方法。
【請求項２】
請求項１に記載の湿式コンクリートの組成物の生産方法において、
有効な水量が１４０〜２００Ｌ／ｍ３、望ましくは１５０から１８０Ｌ／ｍ３である湿式コンクリートの組成物の生産方法。
【請求項３】
請求項１又は２に記載の湿式コンクリートの組成物の生産方法によって生産された湿式コンクリートの組成物。
【請求項４】
請求項３に記載の湿式コンクリートの組成物から得られた硬質コンクリート。
【国際調査報告】
2010540383.tif 000054
2010540383.tif 000055
2010540383.tif 000056
2010540383.tif 000057
2010540383.tif 000058
2010540383.tif 000059
2010540383.tif 000060
2010540383.tif 000061
2010540383.tif 000062
2010540383.tif 000063